(57)【要約】【課題】樹脂舗装表面に遮熱及び断熱効果が得られる仕上げ方法を提供することである。【解決手段】樹脂舗装表面に、表層材として、アクリル変性塗料に有機系の微小中空球体を含有させた材料を塗布する仕上げ方法である。アクリル変性塗料に有機系の微小中空球体を含有させた表層材は搖変性を有し、例え舗装表面に凹凸がある場合でも、均一な表面に仕上げることができ、作業性も良好で、仕上げられた舗装表面では優れた遮熱及び断熱効果が得られる。【特許請求の範囲】
【請求項１】
樹脂舗装表面に、表層材として、アクリル変性塗料に有機系の微小中空球体を含有させた材料を塗布することを特徴とする樹脂舗装表面の仕上げ方法。
【請求項２】
微小中空球体が、塩化ビニリデン系、アクリルニトリル系、メタクリル酸メチル系又はフェノール系の材質であり、その平均粒径が２〜１００ミクロン、真比重が０．０２〜０．２３の細かい粉状粒子である請求項１記載の樹脂舗装表面の仕上げ方法。
【請求項３】
アクリル変性ウレタン材料に、平均粒径が２〜１００ミクロン、真比重が０．０２〜０．２３の細かい粉状粒子である塩化ビニリデン系、アクリルニトリル系、メタクリル酸メチル系又はフェノール系材質の微小中空球体を含有させた搖変性を有する表層材を、弾性舗装表面に均一に塗布することを特徴とする樹脂舗装表面の仕上げ方法。
【発明の詳細な説明】
【０００１】
【発明の属する技術分野】
本発明は、遮熱及び断熱効果を奏する樹脂舗装表面の仕上げ方法に関する。詳しくは、樹脂舗装の表面温度を下げることを目的とする樹脂舗装表面の仕上げ方法に関する。
【０００２】
【従来の技術】
従来、樹脂舗装表面に断熱性を付与するための塗材としては、無機又は有機の微小発泡体又は微小中空発泡体を骨材に使用したものが用いられていた。しかし、舗装表面に塗布して、充分に満足できる断熱及び遮熱効果を得られず、塗膜の物性も低下し用途が限定されていた。例えば、特開平６−１４６２０９号公報ではポリウレタン材料にアルミナシリケート系の微小中空体を含有させた塗材を樹脂舗装表面に塗布する方法が提案されている。しかしながら、この方法では塗膜の物性が低下し、弾性鋪装表面の仕上げ方法としては満足できる方法ではなかった。
【０００３】
【発明が解決しようとする課題】
本発明の課題は、樹脂舗装表面に塗布して、塗膜物に物性の低下もなく、あらゆる樹脂舗装表面に適用して、満足できる遮熱効果と断熱効果が得られ、塗膜物性が維持できる樹脂舗装表面の仕上げ方法を提供することである。
【０００４】
【課題を解決するための手段】
本発明者等は、上記の課題を達成すべく鋭意検討した結果、アクリル変性塗料に有機系の微小中空球体、例えば、塩化ビニリデン系の微小中空球体を含有させた材料が、適度の搖変性を有し、厚塗り、また凹凸を有する表面に対しても均一な塗装が可能な材料であり、これを樹脂舗装表面に塗布することにより熱伝導率を下げ、直射日光による塗布表面上及び塗布面下の温度の上昇を著しく抑える効果、すなわち、遮熱効果と断熱効果が得られ、かつ硬度を安定維持し得る樹脂舗装表面に仕上げることに成功し、本発明に到った。
【０００５】
すなわち、本発明は
（１）樹脂舗装表面に、表層材として、アクリル変性塗料に有機系の微小中空球体を含有させた材料を塗布することを特徴とする樹脂舗装表面の仕上げ方法、
（２）微小中空球体が、塩化ビニリデン系、アクリルニトリル系、メタクリル酸メチル系又はフェノール系の材質であって、その平均粒径が２〜１００ミクロン、真比重が０．０２〜０．２３である粉状の細かい粒子である（１）記載の樹脂舗装表面の仕上げ方法、
（３）アクリル変性ウレタン材料に、平均粒径が２〜１００ミクロン、真比重が０．０２〜０．２３の細かい粉状粒子である塩化ビニリデン系、アクリルニトリル系、メタクリル酸メチル系又はフェノール系の材質の微小中空球体を含有させた搖変性を有する表層材を、弾性舗装表面に均一に塗布することを特徴とする樹脂舗装表面の仕上げ方法、
である。
【０００６】
【発明の実施の態様】
本発明で樹脂舗装表面は、各種の樹脂を用いて施工された舗装表面を言う。特に好ましくは、ポリウレタン樹脂による弾性舗装表面で、公知のポリウレタン樹脂を用い、公知の舗装方法にしたがって舗装されたものを言う。
【０００７】
本発明の仕上げ方法に用いられる表層材は、アクリル変性塗料に有機系の微小中空球体を含有させた材料である。
アクリル変性塗料としては、公知の溶剤系、水系及び水エマルジョン系アクリル変性ウレタン材料システムがいずれも使用できる。好ましくは、常温硬化型のアクリル変性ポリウレタン材料、例えば、ＮＣＯ末端ポリウレタンプレポリマーとアクリル樹脂を反応させて得られるアクリル変性ポリウレタン樹脂、具体的には、トップコートＧＳ（大成ＥＬ社製）やカラートップＳＳ（三井武田ケミカル社製）の材料が挙げられる。
アクリル変性塗料は、本発明の方法で用いる表層材として、微小中空球体との相容性が良好であり、搖変性を有する材料を提供すると共に、微小中空球体による物性（伸び）への影響が少ないので好ましい。
したがって、厚塗りも可能であり、舗装表面に流れることなく均一に、特に凹凸のある舗装表面にも均一に塗布することができ、満足できる遮熱及び断熱効果を付与し、良好な塗膜物性が維持できる。舗装表面、特に弾性鋪装表面を仕上げるのに優れた材料を提供する。
【０００８】
微小中空球体としては、塩化ビニリデン系、アクリルニトリル系、メタクリル酸メチル系又はフェノール系ポリマー等の有機系ポリマーの殻で、揮発性液状発泡剤を内包する微小球体から得られる微小中空球体であり、平均粒子径が２〜１００ミクロン、好ましくは、５〜４０ミクロン、真比重が０．０２〜０．２３、好ましくは、０．０４〜０．２１の細かな粒子である。
平均粒子径が、２ミクロン未満であると遮熱及び断熱効果、及び表層材の搖変性が不十分であり、１００ミクロンを越えると塗膜の安定性が損なわれる。
かかる微小中空球体としては、特公昭５９−５３２９０３号公報に開示されている揮発性液状発泡剤を包封した熱可塑性樹脂の外殻を有する熱膨張性微小球であり、例えば、具体的な商品としてエキスパンセルＤＥ（日本フィライト製）が挙げられる。この熱膨張性微小球は、使用前に所望により熱膨張させたものでもよい。
【０００９】
微小中空球体の配合量は、アクリル変性塗料１００重量部に対して、１〜１０重量部、好ましくは２〜８重量部が適当である。１０重量部を越えると塗膜物性の低下が見られ、１重量部未満では搖変性の付与効果が小さくなり適当ではない。
本発明において、微小中空球体は、アクリル変性ウレタン材料の表層材に搖変性を付与し、塗布作業の作業性を改善し、舗装表面に凹凸がある場合でも均一な面に仕上げる効果が与える。特に、遮熱及び断熱効果において優れた効果を与える。
【００１０】
表層材料の舗装表面への塗布方法としては、ハケ、ローラー、スプレーなどが使用できる。塗布具は、舗装表面の状態に応じ適宜選択する。１回の塗布量は０．１〜０．５ｋｇ／ｍ２程度が適当である。所望により２回以上塗布してもよいが、通常２〜３回塗布することで良好な効果が得られる。
下地樹脂舗装面は、表面を予め研磨するか又は希釈された１液湿気硬化型のウレタンプライマーを塗布して、表層材料と塗膜との接着を向上させることができる。
【００１１】
【実施例】
以下、本発明の方法を実施例により説明する。実施例中の部は重量部を表す。実施例１〜５及び比較例１〜２
以下、本発明の方法を実施例により説明する。実施例中の部は重量部を表す。実施例１〜５及び比較例１〜２
ポリウレタン樹脂（大成Ｅ．Ｌ社製：トップコートＧＳ−Ａ液  固形分４８．９％）２５部に、微小中空球体（日本フィライト製、エキスパンセルＤＥ）を表１に示す量を添加混合し、次いでアクリルエナメル塗料（大成Ｅ．Ｌ社製：トップコートＧＳ−Ｂ液  固形分５１．５％）７５部を混合して塗装材料を調製した。
この塗装材料を塗布するポリウレタン樹脂舗装を次のように行なった。
すなわち、ポリウレタン樹脂のＡ成分として平均分子量２０００のポリオキシプロピレングリコールと平均分子量５０００のポリオキシプロピレントリオールに対して、過剰のトリレンジイソシアネート（２，４−体／２，６−体＝８０／２０）とを常方により反応させて末端イソシアナト基含有率２．９％のプレポリマーを製造した。また、Ｂ成分として、メチレンビス（ｏ−クロロアニリン）と平均分子量３０００のポリオキシプロピレングリコールと平均分子量５０００のポリオキシプロピレントリオールを含む液状ポリアミン４４部、顔料６部、重質炭酸カルシウム４４部、液状添加剤（ジオクチルフタレート）３部、オクチル酸鉛触媒２部および耐候安定剤（ノクラックＮＢＣ）１部からなるものを調合した。
Ａ、Ｂ液をＮＣＯ／Ｈ当量比１．０５の割合で混合して、ポリウレタン樹脂舗装を行なった。
このポリウレタン樹脂舗装の表面上に上記のように調製した塗装材料をニスバケを用いて、０．３ｋｇ／ｍ２の量で塗装して表面を仕上げた。
塗装材料の搖変性指数の測定、作業性の観察を行なった。
なお、搖変性指数の測定は、Ｂ−８Ｍ粘度計、ローターＮｏ．４を使用し、液温２０℃で６ＲＰＭと０．６ＲＰＭとで測定し、６ＲＰＭの粘度／０．６ＲＰＭの粘度の指数を出した。
また、作業性はプラスチックシート上に材料をハケで塗布し、１０分後に目視でセルフレベリング性を観察した。
また、遮熱効果及び断熱効果を次の方法で測定した。上記塗装材料を金属板（鉄板）にニスバケを用いて０．３ｋｇ／ｍ２で塗装したものを調製し、この塗装表面を赤外線ランプ（７００Ｗ）で試料表面から５ｃｍの真上の位置から照射した。微小中空球体を無添加のものと添加したものを同時に照射し、無添加の試料の表面温度が７０℃に達したときの添加した試料の温度を読んだ。また、金属板の裏面の温度も同様に比較測定した。
【００１２】
比較例３
実施例１に記載の方法中、以下に示すように変えて、実施例と比較した。
実験▲１▼  実施例１において、微小中空球体を加えない場合。
実験▲２▼  実験▲１▼にアエロジル＃２００（日本アエロジル社製）を３部混入したもの。
実験▲３▼  実験▲１▼にフィライト５２／７（ＦＧ）（日本フィライト社製）を５部混入したもの。
実験▲４▼  実施例１において、アクリル変性ウレタン材料として、ポリウレタン材料（大成Ｅ．Ｌ社製トップコートＧＳ）をポリウレタン樹脂（三井武田ケミカル社製、カラートップＳＳ）に変えたもの。
実験▲５▼  実験▲４▼にアエロジル＃２００を３部混入したもの。
実験▲６▼  実験▲４▼にフィライト５２／７（ＦＧ）を５部混入したもの。
その結果を表１に示す。
なお、表１中、微小中空球体量（部）は、ポリウレタン樹脂（トップコートＧＳ―Ａ）２５重量部とアクリルエナメル塗料（トップコートＧＳ−Ｂ）７５重量部との合計量１００重量部に対する重量部を示す。
【００１３】
【表１】
2004156347.tif 000002
【００１４】
上記実施例及び比較例に示すように、アクリル変性ウレタン材料に、微小中空球体を加えることにより搖変性が付与できることが示される。この搖変性は微小中空球体の添加量が１０重量部を超えると作業性が低下する。
また、微小中空球体を加えることにより、塗装表面及び裏面温度の上昇は無添加にくらべ著しく小さく、本発明の仕上げ方法により樹脂舗装表面に遮熱及び断熱効果が得られることが示される。
また、塗膜の伸びは、公知の搖変性付与のために用いられるアエロジル＃２００を混入したもの、また無機系の中空球体であるフィライト５２／７（ＦＧ）を混入したものにくらべ低下が少ない。すなわち、伸びへの影響が少なく、弾性鋪装表面の仕上材料として優れている。
【００１５】
【発明の効果】
樹脂舗装表面に、表層材として、アクリル変性塗料に有機系の微小中空球体を含有させた塗装材料を用いる舗装仕上げ方法によれば、塗装材が搖変性を有し舗装表面上の凹凸面に対しても、材料が流れることがなく均一に塗布できる上に、作業性が優れている。又、仕上げられた舗装面では優れた遮熱及び断熱効果が得られる。